(57)【要約】【課題】良好な記録再生特性を有し、高密度の情報の記録再生が可能な磁気記録媒体を提供する。【解決手段】垂直磁気記録層がグラニュラ膜型記録層と連続膜型記録層とを含み、グラニュラ膜型記録層は膜面内の磁気結晶粒子が３ｎｍから７ｎｍの平均結晶粒径を有する第１のグラニュラ膜型記録層と、第１のグラニュラ膜型記録層の平均結晶粒径よりも大きい膜面内の平均結晶粒子をもつ磁気結晶粒子を有する第２のグラニュラ膜型記録層を含む。【選択図】  図１
2011210333.tif 000002
【特許請求の範囲】
【請求項１】
基板と、該基板上に形成された軟磁性下地層と、該軟磁性下地層上に形成された非磁性シード層と、該非磁性シード層上に形成された非磁性下地層と、該非磁性下地層上に形成された垂直磁気記録層とを具備し、
該非磁性下地層は膜面内における平均結晶粒径が４ｎｍないし８ｎｍであり、
該垂直磁気記録層は、磁性結晶粒子とそれを取り囲む粒界領域を有するグラニュラ膜型記録層と連続膜型記録層とを含み、
該グラニュラ膜型記録層は膜面内の磁気結晶粒子が３ｎｍから７ｎｍの平均結晶粒径を有する第１のグラニュラ膜型記録層と、第１のグラニュラ膜型記録層の磁気結晶粒子の膜面内の平均結晶粒径よりも大きい膜面内の平均結晶粒子をもつ磁気結晶粒子を有する第２のグラニュラ膜型記録層とを含むことを特徴とする垂直磁気記録媒体。
【請求項２】
前記第２のグラニュラ膜型記録層は、膜面内の平均結晶粒径が、７ｎｍから１０ｎｍの範囲にあることを特徴とする請求項１に記載の垂直磁気記録媒体。
【請求項３】
前記第１のグラニュラ膜型記録層は、その膜面内方向の粒充填率が５０から７０％にあることを特徴とする請求項１に記載の垂直磁気記録媒体。
【請求項４】
前記第２のグラニュラ膜型記録層は、その膜面内方向の粒充填率が７０から９０％にあり、前記第１のグラニュラ膜型記録層の粒充填率よりも高いことを特徴とする請求項１ないし３に記載の垂直磁気記録媒体。
【請求項５】
前記グラニュラ膜型記録層の粒界領域が、Ｓｉ，  及びＣｒの酸化物を含有し、前記第２のグラニュラ膜型記録層中のＣｒ酸化物量が前記第１のグラニュラ膜型記録層中のＣｒ酸化物量よりも少ないことを特徴とする請求項１に記載の垂直磁気記録媒体。
【請求項６】
前記グラニュラ膜型記録層は、Ｃｏ及びＰｔ及びＣｒを含んだ合金からなる磁性結晶粒子を含み、該磁性結晶粒子は六方最密充填（ｈｃｐ）構造を有し、（０００１）面配向していることを特徴とする請求項１に記載の磁気記録媒体。
【請求項７】
前記第１のグラニュラ膜型記録層は、その磁性結晶粒子のＣｒ組成が、前記第２のグラニュラ膜型記録層の磁性結晶粒子のＣｒ組成よりも低いことを特徴とする請求項６に記載の垂直磁気記録媒体。
【請求項８】
前記第１のグラニュラ膜型記録層は、その磁性結晶粒子のＣｒ組成が、０ないし１０原子パーセントの範囲にあり、前記第２のグラニュラ膜型記録層は、その磁性結晶粒子のＣｒ組成が１２ないし１８原子パーセントの範囲にある請求項７に記載の垂直磁気記録媒体。
【請求項９】
前記非磁性下地層は、（０００１）面配向したＲｕまたはＲｕ合金を含むことを特徴とする請求項１に記載の垂直磁気記録媒体。
【請求項１０】
前記連続膜型記録層は、Ｃｏ及びＰｔを含有する合金を含む請求項１に記載の垂直磁気記録媒体。
【請求項１１】
前記非磁性シード層は、Ａｌ−Ｓｉ，  Ｐｄ−Ｓｉ，  Ｒｕ−Ｓｉ，及びＳｉからなる群から選択される材料を含む第１のシード層と、Ｐｄ及びＰｔのうち１つの材料を含む第２のシード層との積層を含む請求項１に記載の磁気記録媒体。
【請求項１２】
基板上に軟磁性下地層を形成する工程、
該軟磁性下地層上に非磁性シード層を形成する工程、
該非磁性シード層上に非磁性下地層を形成する工程、
該非磁性下地層上に、磁性結晶粒子とそれを取り囲む粒界領域を有するグラニュラ膜型記録層を形成した後、連続膜型記録層を形成する工程を含み、
前記非磁性下地層は、その膜面内での平均結晶粒径が４ｎｍないし８ｎｍの範囲にあり、
前記グラニュラ膜型記録層を形成する工程は、前記非磁性下地層上に膜面内の結晶粒子の平均結晶粒径が３ｎｍないし７ｎｍの範囲にある第１のグラニュラ膜型記録層を形成する工程と、該第１のグラニュラ膜型記録層上に、膜面内の結晶粒子が第１のグラニュラ膜型記録層の結晶粒子の平均結晶粒径よりも大きい第２のグラニュラ膜型記録層を形成する工程を含み、
前記第１のグラニュラ膜型記録層を形成する工程は、Ｓｉ酸化物とＣｏ酸化物とＣｏＣｒＰｔ合金とを含有するスパッタリングターゲットを用いてスパッタリングを行うことを含む垂直磁気記録媒体の製造方法。
【請求項１３】
前記第１のグラニュラ膜型記録層のスパッタリングターゲット中のＣｏＯ量が、０．５ないし１０モル％の範囲にある請求項１２に記載の方法。
【請求項１４】
前記第２のグラニュラ膜型記録層する工程は、Ｓｉ酸化物とＣｏ酸化物とＣｏＣｒＰｔ合金とを含有するスパッタリングターゲットを用いてスパッタリングを行うことを含み、該第２のグラニュラ膜型記録層のスパッタリングターゲットは、そのＣｏＯ量が、前記第１のグラニュラ膜型記録層のスパッタリングターゲット中のＣｏＯ量よりも少ない請求項１２に記載の磁気記録媒体の製造方法。
【請求項１５】
前記第１のグラニュラ膜型記録層のスパッタリングターゲットは、Ｃｒ酸化物をさらに含むス請求項１２に記載の方法。
【請求項１６】
請求項１ないし１１のいずれか一項に記載の垂直磁気記録媒体と、記録再生ヘッドを具備することを特徴とする磁気記録再生装置。
【発明の詳細な説明】
【技術分野】
【０００１】
本発明は、磁気記録技術を用いたハードディスク装置等に用いられる垂直磁気記録媒体及び磁気記録再生装置に関する。
【背景技術】
【０００２】
コンピュータを中心に利用されている情報記録、再生を行う磁気記憶装置（ＨＤＤ）は、その大容量、安価性、データアクセスの速さ、データ保持の信頼性などの理由により、近年徐々に応用の幅を広げ、家庭用ビデオデッキ、オーディオ機器、車載ナビゲーションシステムなど様々な分野で利用されている。ＨＤＤの利用の幅が広がるにつれ、その記憶容量の高密度化の要求も増し、近年ＨＤＤの高密度化開発はますます激しさを増している。
【０００３】
現在市販されているＨＤＤの磁気記録方式として、いわゆる垂直磁気記録方式が近年主流となっている。垂直磁気記録方式は、情報を記録する磁気記録層を構成する磁性結晶粒子が、基板に対して垂直方向にその磁化容易軸を持つ。ここで、磁化容易軸とは、磁化の方向が向きやすい軸のことであり、Ｃｏ系合金の場合、Ｃｏのｈｃｐ構造の（０００１）面の法線に平行な軸（ｃ軸）である。このため、高密度化の際にも記録ビット間の反磁界の影響が少なく、また高密度化においても静磁気的に安定である。垂直磁気記録媒体は、一般に、基板と、記録時に磁気ヘッドから発生する磁束を集中させる役割を担う軟磁性下地層と、垂直磁気記録層の磁性結晶粒を（０００１）面配向させ、かつその配向分散を低減する非磁性シード層ａｎｄ／ｏｒ非磁性下地層と、硬質磁性材料を含む垂直磁気記録層と、垂直磁気記録層の表面を保護する保護層から形成されている。現行の垂直磁気記録層は、磁性結晶粒子が非磁性物質からなる粒界領域に取り囲まれた、いわゆるグラニュラ構造を有するグラニュラ膜型記録層と、明確な粒子・粒界構造を持たない連続膜的な構造を有する連続膜型記録層との積層膜が主に用いられている（例えば、特許文献１参照）。
【０００４】
このうちグラニュラ膜型記録層は、磁性結晶粒子同士が非磁性粒界領域によって二次元的に、物理的に孤立化された構造となっているため、磁性粒子間に働く磁気的な交換相互作用が低減される。このため、記録・再生特性における遷移ノイズが低減でき、限界ビットサイズを低減することが可能となる。その反面、グラニュラ膜型記録層では粒子間の交換相互作用が低減されているため、粒子の組成、粒径の分散に伴う反転磁界の分散（ＳＦＤ）が増大してしまう傾向があり、記録・再生特性における遷移ノイズやジッターノイズの増大を招いてしまう。このため、グラニュラ膜型記録層のみでは良好な記録・再生特性を得ることができない。
【０００５】
これに対し、連続膜型記録層においては、グラニュラ膜型記録層のような明確な粒子・粒界分離構造を持たないため、磁性結晶粒子間には比較的強い交換相互作用が、二次元的にほぼ均一に働いている。このような記録層を上述のグラニュラ膜型記録層上に積層することにより、グラニュラ膜型記録層の磁性結晶粒子間には、連続膜型記録層を通して、適度な大きさの交換相互作用を、均一に働かせることが可能となる。これにより、上述のＳＦＤを抑制することが可能となり、グラニュラ膜型記録層のみの場合に比べて、記録・再生特性を顕著に向上させることができる。なお、このような効果を得るためには、グラニュラ膜型記録層結晶粒と連続膜型記録層結晶粒の間に磁気的な相互作用が十分働いていることが前提となっており、後述するように、それが劣化した場合には十分な効果が得られない。
【０００６】
前述のように、記録ビットサイズの下限値はグラニュラ膜型記録層の磁性結晶粒径に強く依存しているため、ＨＤＤの高記録密度化には、グラニュラ膜型記録層の粒径微細化を行う必要がある。グラニュラ膜型記録層の粒径微細化法としては、例えば、シード層を工夫したり、下地層をグラニュラ膜化したりする等の方法で下地層の粒径を微細化し、その上に積層されるグラニュラ膜型記録層粒径を微細化する手法が報告されている（例えば、特許文献２、３参照）。従って、微細な結晶粒径を有する下地層を用いれば、グラニュラ膜型記録層粒径を微細化させることが可能である。
【０００７】
一方、現行のグラニュラ膜型記録層では、非磁性下地層の一個の結晶粒子上に一個の磁性結晶粒子がエピタキシャル成長した柱状構造を有している。しかしながら、磁性結晶粒子の膜面内における粒径は膜厚方向に一定ではなく、成長に従って粒径が小さくなる傾向がある。粒子数は膜厚方向で一定のため、グラニュラ膜型記録層の表面では、成長初期部に比べて、粒界領域の面積が増加し磁性結晶粒の面積の合計が減少する傾向、言い換えると、磁性結晶粒子の充填率が低下する傾向となる。上述のような磁性結晶粒径を微細化させたグラニュラ膜型記録層においては、膜表面における粒充填率が、従来のグラニュラ膜型記録層よりも顕著に低下してしまう。
【０００８】
従って、磁性結晶粒径を微細化させたグラニュラ膜型記録層上に連続膜記録層を積層すると、グラニュラ膜型記録層表面の磁性結晶粒充填率が顕著に低下しているため、グラニュラ膜型記録層／連続膜記録層界面における上下の磁性結晶粒間の接触面積が低下する。その結果、両層の磁性結晶粒間の交換相互作用が劣化し、前述の磁気特性調整機能が著しく低下する。このため、ＳＦＤが十分抑制できず、記録・再生特性が劣化するという問題が生じていた。
【先行技術文献】
【特許文献】
【０００９】
【特許文献１】特開２００７−８７５７５号公報
【特許文献２】特開２００５−２７６３６４号公報
【特許文献３】特開２００３−３６５２５号公報
【発明の概要】
【発明が解決しようとする課題】
【００１０】
本発明は、上記事情に鑑みてなされたものであり、良好な記録再生特性を有し、高密度記録を可能とする垂直磁気記録媒体、その製造方法、及びこれを用いた磁気記録再生装置を提供することを目的とする。
【課題を解決するための手段】
【００１１】
本発明の垂直磁気記録媒体は、基板と、該基板上に形成された軟磁性下地層と、該軟磁性下地層上に形成された非磁性シード層と、該非磁性シード層上に形成された非磁性下地層と、該非磁性下地層上に形成された垂直磁気記録層とを具備し、
該下地層は膜面内における平均結晶粒径が４ｎｍないし８ｎｍであり、
該垂直磁気記録層は、磁性結晶粒子とそれを取り囲む粒界領域を有するグラニュラ膜型記録層と連続膜型記録層とを含み、
該グラニュラ膜型記録層は膜面内の磁気結晶粒子が３ｎｍから７ｎｍの平均結晶粒径を有する第１のグラニュラ膜型記録層と、第１のグラニュラ膜型記録層の磁気結晶粒子の膜面内の平均結晶粒径よりも大きい膜面内の平均結晶粒子をもつ磁気結晶粒子を有する第２のグラニュラ膜型記録層とを含むことを特徴とする。
【００１２】
本発明の垂直磁気記録媒体の製造方法は、基板上に軟磁性下地層を形成する工程、
該軟磁性下地層上に非磁性シード層を形成する工程、
該非磁性シード層上に非磁性下地層を形成する工程、
該非磁性下地層上に、磁性結晶粒子とそれを取り囲む粒界領域を有するグラニュラ膜型記録層を形成した後、連続膜型記録層を形成する工程を含み、
前記非磁性下地層は、その膜面内での平均結晶粒径が４ｎｍないし８ｎｍの範囲にあり、
前記グラニュラ膜型記録層を形成する工程は、前記非磁性下地層上に膜面内の結晶粒子の平均結晶粒径が３ｎｍないし７ｎｍの範囲にある第１のグラニュラ膜型記録層を形成する工程と、該第１のグラニュラ膜型記録層上に、膜面内の結晶粒子が第１のグラニュラ膜型記録層の結晶粒子の平均結晶粒径よりも大きい第２のグラニュラ膜型記録層を形成する工程を含み、
前記第１のグラニュラ膜型記録層を形成する工程は、Ｓｉ酸化物とＣｏ酸化物とＣｏＣｒＰｔ合金とを含有するスパッタリングターゲットを用いてスパッタリングを行うことを含む。
【００１３】
本発明の磁気記録再生装置は、基板、該基板上に形成された軟磁性下地層、該軟磁性下地層上に形成された非磁性シード層、該非磁性シード層上に形成された非磁性下地層、及び該非磁性下地層上に形成された垂直磁気記録層を有する垂直磁気記録媒体と、記録再生ヘッドとを具備し、
該下地層は膜面内における平均結晶粒径が４ｎｍないし８ｎｍであり、
該垂直磁気記録層は、磁性結晶粒子とそれを取り囲む粒界領域を有するグラニュラ膜型記録層と連続膜型記録層とを含み、
該グラニュラ膜型記録層は膜面内の磁気結晶粒子が３ｎｍから７ｎｍの平均結晶粒径を有する第１のグラニュラ膜型記録層と、第１のグラニュラ膜型記録層の磁気結晶粒子の膜面内の平均結晶粒径よりも大きい膜面内の平均結晶粒子をもつ磁気結晶粒子を有する第２のグラニュラ膜型記録層とを含む。
【発明の効果】
【００１４】
本発明によれば、良好なＳＮＲを示す、高密度記録可能な垂直磁気記録媒体が得られる。
【図面の簡単な説明】
【００１５】
【図１】本発明に係る磁気記録媒体の一例を表す断面図である。
【図２】本発明に係る磁気記録媒体の別の一例を表す断面図である。
【図３】本発明の磁気記録再生装置の一例を一部分解した斜視図である。
【図４】ΔＨｃとその評価法を説明するための図である。
【発明を実施するための形態】
【００１６】
本発明の垂直磁気記録媒体は、
基板と、該基板上に形成された軟磁性下地層と、
軟磁性下地層上に形成された非磁性シード層と、
非磁性シード層上に形成された膜面内での平均粒径が４ｎｍないし８ｎｍの範囲である少なくとも一層の非磁性下地層と、
非磁性下地層上に形成された磁性結晶粒子とそれを取り囲む粒界領域を有するグラニュラ膜型記録層と連続膜型記録層とを有する垂直磁気記録層とを具備し、
グラニュラ膜型記録層は、膜面内の磁気結晶粒子が３ｎｍから７ｎｍの平均粒径を有する第１のグラニュラ膜型記録層と、第１のグラニュラ膜の磁気結晶粒子の膜面内の平均粒径よりも大きい膜面内の平均結晶粒子をもつ磁気結晶粒子を有する第２のグラニュラ膜型記録層とを含む。
【００１７】
本発明の垂直磁気記録媒体の製造方法は、
基板上に軟磁性下地層と、非磁性シード層と、非磁性下地層と、垂直磁気記録層とを順次形成して積層する工程を含み、
垂直磁気記録層を形成する工程は、非磁性下地層上に、磁性結晶粒子とそれを取り囲む粒界領域を有するグラニュラ膜型記録層を形成した後、連続膜型記録層を形成する工程を含み、
非磁性下地層は、その膜面内での平均粒径が４ｎｍないし８ｎｍの範囲にあり、
グラニュラ膜型記録層は平均粒径の異なる二層から構成されており、グラニュラ膜型記録層を形成する工程は、非磁性下地層上に膜面内の結晶粒子の平均粒径が３ｎｍから７ｎｍの範囲にある第１のグラニュラ膜型記録層を形成する工程と、膜面内の結晶粒子が第１のグラニュラ膜型記録層の結晶粒子の平均粒径よりも大きい第２のグラニュラ膜型記録層を形成する工程を含み、
第１のグラニュラ膜型記録層を形成する工程において、Ｓｉ酸化物とＣｏ酸化物とＣｏＣｒＰｔ合金とを含有するスパッタリングターゲットを用いる。
【００１８】
第２のグラニュラ膜型記録層する工程において、Ｓｉ酸化物とＣｏ酸化物とＣｏＣｒＰｔ合金とを含有するスパッタリングターゲットを用いてスパッタリングを行うことも可能である。第２のグラニュラ膜型記録層のスパッタリングターゲットは、そのＣｏＯ量が、前記第１のグラニュラ膜型記録層のスパッタリングターゲット中のＣｏＯ量よりも少なくすることができる。第１のグラニュラ膜型記録層及び第２のグラニュラ膜型記録層に使用されるスパッタリングターゲットは、必要に応じてＣｒ酸化物をさらに含むことができる。
【００１９】
本発明の磁気記録再生装置は、上述の磁気記録媒体と記録再生ヘッドとを具備することを特徴とする。
【００２０】
第１のグラニュラ膜型記録層は、下地層に近い側にあり、以下、微細粒径磁性層という。第２のグラニュラ膜型記録層は、連続膜型記録層に近い側にあり、以下、粒径変調磁性層という。
【００２１】
図１は、本発明に係る磁気記録媒体の一例を表す断面図である。
【００２２】
図示するように、この磁気記録媒体１０は、基板１上に、軟磁性下地層２と、非磁性シード層３と、非磁性下地層４と、グラニュラ膜型記録層５と、連続膜型記録層６と保護層７とが順に積層された構造を有する。グラニュラ膜型記録層５は、微細粒径磁性層５−１と粒径変調磁性層５−２の二層からなる。
【００２３】
本発明に係る磁気記録媒体の膜構成  
本発明の垂直磁気記録媒体の非磁性基板として、ガラス基板、Ａｌ系の合金基板あるいは表面が酸化したＳｉ単結晶基板，セラミックス，及びプラスチック等を使用することができる。さらに，それら非磁性基板表面にＮｉＰ合金などのメッキが施されている場合でも同様の効果が期待される。
【００２４】
本発明の垂直磁気記録媒体では、基板上に高透磁率な軟磁性下地層を設けている。軟磁性下地層は、垂直磁気記録層を磁化するための磁気ヘッド例えば単磁極ヘッドからの記録磁界を、水平方向に通して、磁気ヘッド側へ還流させるという磁気ヘッドの機能の一部を担っており、磁界の記録層に急峻で充分な垂直磁界を印加させ、記録再生効率を向上させる役目を果たし得る。
【００２５】
このような軟磁性層として、例えばＣｏＺｒＮｂ，ＣｏＢ，  ＣｏＴａＺｒ，  ＦｅＳｉＡｌ，ＦｅＴａＣ，ＣｏＴａＣ，ＮｉＦｅ，Ｆｅ，ＦｅＣｏＢ，ＦｅＣｏＮ，ＦｅＴａＮ等が挙げられる。
【００２６】
軟磁性下地層は、二層以上の多層膜であっても良い。その場合、それぞれの層の材料、組成、膜厚が異なっていても良い。また、軟磁性下地層二層を薄いＲｕ層を挟んで積層させた三層構造としても良い。
【００２７】
基板と軟磁性下地層との機械的な密着性を向上する目的で、基板と軟磁性層との間に、非磁性密着層を設けても良い。非磁性密着層としては、例えばＣｒやＴｉといった材料のほか、これらの合金を用いることができる。
【００２８】
本発明の垂直磁気記録媒体には、軟磁性下地層上に、非磁性シード層を設けている。非磁性シード層は、その上に設けられる非磁性下地層の結晶配向性や結晶粒径を制御する機能を有している。非磁性シード層としては、ＳｉやＡｌ−Ｓｉ，  Ｒｕ−Ｓｉ，  Ｐｄ−Ｓｉといった材料や、これらの上にＰｄやＰｔを積層した、Ｓｉ／ＰｄやＡｌ−Ｓｉ／Ｐｄ，  Ｒｕ−Ｓｉ／Ｐｄ，  Ｐｄ−Ｓｉ／Ｐｄ，  Ｓｉ／Ｐｔ，  Ａｌ−Ｓｉ／Ｐｔ，  Ｒｕ−Ｓｉ／Ｐｔ，  Ｐｄ−Ｓｉ／Ｐｔといった積層構造が好ましく用いられる。これらの積層構造とした場合、ＰｄまたはＰｔの膜厚を変化させることで、非磁性下地層の粒径を制御することができる。このほか、Ｃｕ表面に薄い窒素堆積層を設けた材料を用いても良い。これらの材料を用いることにより、非磁性下地層の結晶配向性を向上させ、非磁性下地層粒径を微細化することができる。非磁性シード層は、結晶質であっても、非晶質であっても構わない。非磁性シード層は、二層以上の積層構造となっても良い。
【００２９】
非磁性下地層は、その上に設けられるグラニュラ膜型記録層の結晶配向性や結晶粒径を制御する機能を有している。本発明の垂直磁気記録媒体では、上述のシード層を用いることにより、非磁性下地層の結晶粒の平均粒径が４ｎｍ  ないし８ｎｍの範囲となっているここでいう平均粒径とは、膜厚中央付近の平面における平均結晶粒径を示す（以下、同様）。このような平均粒径の小さな非磁性下地層を用いることにより、グラニュラ膜型記録層の平均粒径を微細化することができる。非磁性下地層の結晶粒の平均粒径が、４ｎｍに満たないと、非磁性下地層の結晶配向性が劣化し、８ｎｍを超えると、グラニュラ膜型記録層の結晶粒径の肥大化を招く傾向がある。非磁性下地層の結晶粒の平均粒径が５ｎｍないし７ｎｍの範囲にあると、さらに好ましい。非磁性下地層材料としては、（０００１）面配向したｈｃｐ構造を有する金属または合金材料を好ましく使用しうる。具体的には、Ｒｕや、Ｒｕ合金、Ｃｏ合金が好ましい。これらの材料を用いることにより、グラニュラ膜型記録層の結晶配向性を向上させることができる。また、非磁性下地層は非磁性結晶粒と、非磁性粒界領域からなるグラニュラ構造を有しても良い。非磁性下地層は、二層以上の積層構造になっても良い。
【００３０】
一方、非磁性下地層粒径を上記のように微細化させることなく、グラニュラ膜型記録層粒径のみを微細化させる方法としては、例えばグラニュラ膜型記録層の成膜の際のスパッタリングガスに酸素を添加して成膜する方法が挙げられる。しかしながら、この方法ではグラニュラ膜型記録層のｃ軸の配向分散が低下してしまい、磁気特性及び記録・再生特性が劣化してしまう傾向がある。
【００３１】
本発明の垂直磁気記録媒体の磁気記録層は、グラニュラ膜型記録層と連続膜型記録層の積層構造からなる。
【００３２】
連続膜型記録層は、磁気特性を向上させる目的で用いられる。ここで連続膜型記録層とは、グラニュラ構造のような明確な粒子・粒界構造を持たない、連続膜的な構造を有する記録層を指す。このような連続膜的構造を有する磁性層においては、磁性結晶粒間の交換相互作用が、グラニュラ膜型記録層よりも強く働く。このような記録層をグラニュラ膜型記録層の上に積層することにより、グラニュラ膜型記録層の磁性結晶粒間の交換相互作用を適度に、かつ均一に調整することができるため、グラニュラ膜型記録層磁性粒子毎のＳＦＤを抑制することができ、記録・再生特性におけるジッターノイズを低減することが可能となる。連続膜型記録層としては、ＣｏＣｒＰｔ合金や、ＣｏＣｒＰｔＢといった合金材料や、Ｃｏ／Ｐｔ、Ｃｏ／Ｐｄといった人工格子膜を用いることができる。
【００３３】
グラニュラ膜型記録層は、記録・再生特性におけるビットサイズを低減する目的で用いられる。ここで、グラニュラ膜型記録層とは、個々の磁性結晶粒子を非磁性の粒界領域が、膜面内において二次元的に取り囲んだ、グラニュラ構造を有する層を指す。グラニュラ膜型記録層では個々の磁性結晶粒子が、非磁性粒界領域によって物理的に孤立化されているため、磁性粒子間の交換相互作用を低減させることができ、記録・再生特性における遷移性ノイズを低減させることができる。
【００３４】
本発明の垂直磁気記録媒体のグラニュラ膜型記録層の磁性結晶粒子材料としては、実質的に（０００１）面配向した、ＣｏおよびＰｔを含有するｈｃｐ構造の合金材料が好ましい。ｈｃｐ構造のＣｏ合金結晶粒が（０００１）面配向していると、磁化容易軸が基板面に対して垂直方向に配向し、垂直磁気異方性を発現するため、垂直磁気記録媒体として好ましい。より好ましくは、例えばＣｏ−Ｐｔ及びＣｏ−Ｐｔ―Ｃｒ系の合金材料を使用し得る。これらの合金は、高い結晶磁気異方性エネルギーを有しているため熱揺らぎ耐性が高い。これらの合金材料に、磁気特性を改善する目的で、必要に応じてＴａやＣｕ，Ｂ，Ｎｄといった添加元素を加えることができる。
【００３５】
本発明の垂直磁気記録媒体のグラニュラ膜型記録層の非磁性粒界領域材料としては、Ｓｉ、Ｃｒ、Ｔｉ等の酸化物が好ましく用いられる。これらの酸化物は、上述のＣｏ−Ｐｔ合金とほとんど固溶しないため、磁性結晶粒子間の結晶粒界に析出しやすく、グラニュラ構造を比較的容易に得ることができる。粒界領域を構成する材料は、結晶質であっても、非晶質であっても構わない。
【００３６】
磁性結晶粒を形成する合金に対する、粒界領域を構成する上記材料の物質量の割合の合計は、５ないし１５モル％の範囲が好ましい。５モルパーセント未満であるとグラニュラ構造を維持するのが困難となり、２０モルパーセントを超えるとＲ／Ｗ特性における再生出力が低下する傾向がある。７ないし１２モル％の範囲であれば、さらに好ましい。
【００３７】
本発明の垂直磁気記録媒体のグラニュラ膜型記録層は、平均粒径の異なる二層の積層構造からなり、連続膜型記録層に近い側の層の平均粒径は、非磁性下地層に近い側の層の平均粒径よりも大きい。
【００３８】
グラニュラ膜型記録層では、個々の磁性結晶粒子は非磁性下地層結晶粒子上に柱状にエピタキシャル成長するが、膜面内方向の粒成長は非磁性粒界領域の粒界物質によって妨げられる。このため、上述の非磁性下地層材料上にグラニュラ膜型記録層を形成すると、非磁性下地層の結晶粒径がグラニュラ膜型記録層の結晶粒径に概ね反映され微細な磁性結晶粒を得ることができる。一方、このようなグラニュラ膜型記録層の柱状結晶粒は、結晶粒径が膜厚方向には一定ではなく、膜厚が増すに従って、表面により近い側の平均粒径が小さくなり、粒径領域の面積が増加するように成長が進む傾向にある。すなわち、成長初期部と比較して、表面側では粒充填率が低下する傾向が見られる。平均粒径を、下地層粒径の微細化によって微細化させた場合、従来の粒径・粒径幅のグラニュラ磁気記録層に対して、表面領域での粒充填率が顕著に低下してしまう。このため、連続膜型記録層との界面において、上下層の磁性結晶粒間の接触面積が顕著に低下し、その結果、グラニュラ型記録層と連続膜型記録層間に働く交換相互作用が劣化してしまう。このため、前述のような連続膜型記録層積層による、ＳＦＤ低減効果が劣化してしまう。本発明の垂直磁気記録媒体のグラニュラ膜型記録層は、平均粒径の異なる二層の積層構造からなり、連続膜型記録層に近い側の層の平均粒径は、非磁性下地層に近い側の層の平均粒径よりも大きくなるように二層構造としているため、グラニュラ型記録層と連続膜型記録層間に働く交換相互作用の劣化が無く、ＳＦＤを効果的に低減させることができる。
【００３９】
本発明の垂直磁気記録媒体では、微細粒径磁性層の磁性結晶粒の平均粒径が３ないし７ｎｍの範囲にあると好ましい。磁性結晶粒の平均粒径が３ｎｍに満たないと、個々の磁性結晶粒子の記録磁化が熱エネルギーによって不安定となり、平均粒径が７ｎｍを超えると、記録・再生特性における遷移性ノイズが増大する傾向がある。磁性結晶粒の平均粒径が、４ｎｍないし６ｎｍの範囲にあると、さらに好ましい。
【００４０】
一方、本発明の垂直磁気記録媒体の粒径変調磁性層の磁性結晶粒の平均粒径は７ないし１０ｎｍの範囲にあると好ましい。磁性結晶粒の平均粒径が７ｎｍに満たないと、連続膜型記録層との間に働く交換相互作用が劣化し、平均粒径が１０ｎｍを超えると、微細粒径磁性層による遷移性ノイズ低減効果が顕著に現れなくなる傾向がある。粒径変調磁性層の磁性結晶粒の平均粒径が、８ｎｍないし９ｎｍの範囲にあると、さらに好ましい。
【００４１】
微細粒径磁性層の上に積層した粒径変調磁性層の粒径を、微細粒径磁性層の粒径よりも増大させる方法としては、例えば、粒径変調磁性層中の磁性結晶粒合金の組成を粒界領域物質に対して相対的に増加させる方法が挙げられる。このほか、スパッタリング成膜におけるスパッタリングガス圧力や、ターゲットへの投入電力といった、成膜条件を調整することでも得られる。
【００４２】
本発明の垂直磁気記録媒体では、微細粒径磁性層の、膜面内における粒充填率が、５０ないし７０％の範囲にあると好ましい。ここで粒充填率とは、膜平面における、結晶粒の面積充填率のことであり、
（結晶粒の面積の和）／｛（結晶粒の面積の和）＋（粒界領域の面積の和）｝
と定義する。
【００４３】
前述のようにグラニュラ膜型記録層では、個々の磁性結晶粒子が、非磁性粒界領域によって物理的に孤立化されているため、の磁性粒子間の交換相互作用を低減させているため、非磁性粒界領域の面積を適度に広げ、磁性結晶粒子間の物理的な距離を広げる、すなわち粒充填率を適度に低下させることによって、交換相互作用がさらに低減することができ、記録・再生特性における遷移性ノイズをさらに低減させることができる。発明者らが鋭意検討した結果、微細粒径磁性層の粒充填率が、５０ないし７０％の範囲にあると好ましいことが明らかとなった。粒充填率が７０％を超えると、磁性結晶粒間の交換相互作用が増大し、記録・再生特性が劣化する傾向がある。粒充填率が５０％に満たないと、単位面積辺りの記録磁化量が低下し、記録・再生特性における再生信号強度が著しく低下する傾向がある。微細粒径磁性層の粒充填率が、６０ないし６５％の範囲にあるとさらに好ましいことが実験によって明らかとなった。
【００４４】
本発明の垂直磁気記録媒体では、粒径変調磁性層の膜面内における粒充填率は、上述の微細粒径磁性層の粒充填率よりも大きいことが好ましい。微細粒径磁性層の粒充填率よりも大きくしておくことによって、連続膜型記録層と磁性結晶粒との接触面積を増大させ、両層間に働く交換相互作用を増大させることができる。具体的には、粒充填率が  粒充填率が、７０ないし９０％の範囲にあると好ましい。粒充填率が７０％に満たないと、連続膜型記録層との間に働く交換相互作用が劣化し、粒充填率が９０％を超えると、微細粒径磁性層による遷移性ノイズ低減効果が顕著に現れなくなる傾向がある。粒径変調磁性層の粒充填率が、８０ないし８５％の範囲にあるとさらに好ましいことが実験によって明らかとなった。
【００４５】
本発明の垂直磁気記録媒体においては、微細粒径磁性層の粒界物質材料としてＳｉ酸化物とＣｒ酸化物を少なくとも含有し、微細粒径磁性層中のＣｒ酸化物組成が粒界変調磁性層中のＣｒ酸化物組成よりも高いことが好ましい。グラニュラ膜型記録層の磁性結晶粒の粒充填率を低下させる方法としては、磁性結晶粒合金に対して、粒界領域物質の組成を相対的に増加させることである程度可能となる。発明者らが鋭意検討した結果、粒界物質としてＣｒ酸化物組成を増加させることが粒充填率低下に効果が高いことを見出した。粒界変調磁性層中のＣｒ酸化物組成よりも、微細粒径磁性層中のＣｒ酸化物組成を高くすることにより、上述の粒充填率が得られることが明らかとなった。なお、粒界変調磁性層中にＣｒ酸化物を含有していなくても構わない。
【００４６】
図２は、本発明に係る磁気記録媒体の別の一例を表す断面図である。
【００４７】
図示するように、この磁気記録媒体２０は、基板１上に、軟磁性下地層２と、非磁性シード層３と、非磁性下地層４と、グラニュラ膜型記録層５と、連続膜型記録層６と保護層７が順に積層された構造を有する。グラニュラ膜型記録層５は、微細粒径記録層５−３と微細粒径記録層５−１と、非微細粒径記録層５−２の三層からなる。
【００４８】
本発明の垂直磁気記録媒体においては、微細粒径記録層が、磁性結晶粒中のＣｒ組成が異なる二層から構成され、非磁性下地層に近い側の層（下側の層）の磁性結晶粒のＣｒ組成を、粒径変調磁性層に近い側の層（上側の層）の磁性結晶粒のＣｒ組成よりも低くすると好ましい。
【００４９】
グラニュラ磁性層は、一般にその成長初期部（非磁性下地層との界面付近）においては、グラニュラ構造が形成されているにもかかわらず、磁性結晶粒間の相互作用が増大する傾向にあり、その結果記録・再生特性における遷移性ノイズが増大するという問題が生じてしまう。成長初期部での相互作用増大の原因は明確ではないが、成長初期部におけるＣｏＣｒＰｔ磁性結晶粒合金の積層欠陥の有無が一因である可能性がある。発明者らが鋭意検討した結果、微細粒径磁性層のＣｒ組成を低くすると、この成長初期部における相互作用増大が抑制されることを見出した。Ｃｒ組成を低くすることで、ＣｏＣｒＰｔの積層欠陥量が低下したためではないかと推測している。一方、Ｃｒはグラニュラ構造を形成しやすくする作用があるため、成長初期部以外では、Ｃｒ量が多い方が粒間相互作用が低減する傾向にある。これらの事実から発明者らが鋭意検討した結果、微細粒径磁性層を二層に分け、非磁性下地層に近い側の層（下側の層）の磁性結晶粒のＣｒ組成を、粒径変調磁性層に近い側の層（上側の層）の磁性結晶粒のＣｒ組成よりも低くすると成長初期部における相互作用低減と、中膜厚部ないし表面側での相互作用低減を両立でき、結果として相互作用低減効果が高いことを見出した。
【００５０】
具体的には、下側の層の磁性結晶合金中のＣｒ組成が、０ないし１２原子パーセント、上側の層の磁性結晶合金中のＣｒ組成を、１２ないし１８原子パーセントの範囲にあれば、記録・再生特性におけるＳＮＲが向上し好ましい。下側の層の磁性結晶合金中のＣｒ組成を、８ないし１０原子パーセント、上側の層の磁性結晶合金中のＣｒ組成が、１４ないし１７原子パーセントの範囲にあれば、記録・再生特性におけるＳＮＲがさらに向上し好ましいことが、実験により明らかとなった。
【００５１】
グラニュラ膜型記録層と連続膜型記録層の間に、両層間に働く交換相互作用を調整し、いわゆるＥＣＣメディア（Ｅｘｃｈａｎｇｅ  Ｃｏｕｐｌｅｄ  Ｃｏｍｐｏｓｉｔｅ  ｍｅｄｉａ）的構成にする目的で、非磁性中間層を設けても良い。具体的には、Ｒｕ、Ｐｄ、Ｐｔ、Ｉｒといった材料や、これらの合金を用いることができる。非磁性中間層は、グラニュラ構造を有していても構わない。
【００５２】
垂直磁気記録層上には、保護層を設けることができる。保護層としては、例えばＣ，ダイアモンドライクカーボン（ＤＬＣ），ＳｉＮｘ，ＳｉＯｘ，ＣＮｘがあげられる。
【００５３】
本発明によれば、垂直磁気記録層の粒径の微細化と反転磁界分散の抑制を両立することにより、高密度の情報の記録再生が可能な磁気記録媒体が得られる。
【００５４】
評価法
各層の結晶粒の平均粒径は、例えば透過型電子顕微鏡（ＴＥＭ）を用いて主記録層平面を観察することで確認できる。各層の結晶粒充填率も、同様の方法で評価できる。また、エネルギー分散型Ｘ線分析（ＥＤＸ）を併用すれば、結晶粒や粒径領域の元素の同定及びその組成を評価することができる。
【００５５】
各層中の酸化物の同定及び組成の評価は、Ｘ線光電子分光法（ＸＰＳ）で可能である。
【００５６】
各層の結晶粒の配向面は、例えば一般的なＸ線回折装置（ＸＲＤ）を用いて、θ―２θ法によって評価することが出来る。また、その配向分散はロッキングカーブの半値幅Δθ５０によって評価することが出来る。
【００５７】
製造法
各層の成膜法としては、真空蒸着法、各種スパッタ法、分子線エピタキシー法、イオンビーム蒸着法、レーザーアブレーション法及び化学気相蒸着法を用いることができる。
【００５８】
本発明の垂直磁気記録媒体のグラニュラ膜型記録層の成膜法としては、スパッタ法が好ましい。前述のように、スパッタ法であれば、磁性結晶粒径や粒充填率を比較的容易に制御することができる。
【００５９】
特に微細粒径磁性層のスパッタ成膜時の圧力は、２Ｐａ以上の高圧とすることが好ましい。スパッタ成膜時の圧力が低いと、粒径が肥大化し、グラニュラ構造が崩れる傾向がある。３ないし６Ｐａの範囲での成膜がより好ましい。
【００６０】
微細粒径磁性層の成膜法としては、Ｃｏ酸化物を含有したターゲットを用いたスパッタ法がより好ましい。前述のように、微細粒径磁性層の粒充填率を低下させる方法としては、微細粒径磁性層の粒界領域のＣｒ酸化物組成を高めることが効果的である。微細粒径磁性層中のＣｒ酸化物組成を高める方法としては、ターゲット中のＣｒ酸化物組成を高めることが挙げられる。一方、発明者らが鋭意検討した結果、Ｃｏ酸化物を含有させたターゲットを用いるとより好ましいことが明らかとなった。Ｃｏ酸化物であるＣｏＯは、Ｃｒ酸化物であるＣｒ２Ｏ３よりも、室温において化学的に不安定であるため、ＣｒはＣｏＯによって酸化される傾向にある。ＣｏＯ及びＣｒを含んだターゲットを用いてスパッタリング成膜すると、ＣｒはＣｏＯによって酸化され、粒界領域に容易に析出する。このため、粒界領域の面積が増大し、粒充填率をより好ましく低下させることができる。一方、ＣｏＯは成膜プロセス中にほぼ完全に還元され、金属Ｃｏとして磁性結晶粒合金中に固溶する。ターゲット中にＣｏＯを含有させることによる粒充填率低減効果は、ターゲット中にＣｒ酸化物を含有させた場合に比べて大きいことが発明者らの検討により明らかとなった。ターゲットとして具体的には、（ＣｏＣｒＰｔ）−ＳｉＯ２−Ｃｒ２Ｏ３−ＣｏＯ混合材料を用いると、微細粒径磁性層の粒充填率をより好ましく低下させることができることが分かった。なお、ターゲット中に添加したＣｏＯは上記のように成膜プロセス中にＣｒ等と酸化・還元反応を起こすため、ターゲット組成と、実際のグラニュラ膜の組成とは、必ずしも一致しないことがある。
【００６１】
ターゲット中のＣｏＯ組成は、０．５ないし１２モル％の範囲であれば好ましく、６ないし１０モル％の範囲であればより好ましいことが、実験によって明らかとなった。
【００６２】
一方、粒径変調磁性層の成膜法としては、ターゲット中のＣｏＯ組成が、微細粒径磁性層成膜に用いるターゲット中のＣｏＯ組成よりも低いものを用いると、微細粒径磁性層よりも粒充填率の高い層が比較的容易に得られ、好ましい。
【００６３】
ターゲット中のＣｏＯの同定及び組成は、例えばターゲット片を酸等で溶液化し、誘導結合プラズマ発光分光法（ＩＣＰ−ＡＥＳ）を用いて評価できる。
【００６４】
ドライブ
図３に、本発明の磁気記録再生装置の一例を一部分解した斜視図を示す。
【００６５】
本発明に係る情報を記録するための剛構成の磁気ディスク６１はスピンドル６２に装着されており、図示しないスピンドルモータによって一定回転数で回転駆動される。磁気ディスク６１にアクセスして情報の記録を行う記録ヘッド及び情報の再生を行うためのＭＲヘッドを搭載したスライダー６３は、薄板状の板ばねからなるサスペンション６４の先端に取付けられている。サスペンション６４は図示しない駆動コイルを保持するボビン部等を有するアーム６５の一端側に接続されている。
【００６６】
アーム６５の他端側には、リニアモータの一種であるボイスコイルモータ６６が設けられている。ボイスコイルモータ６６は、アーム６５のボビン部に巻き上げられた図示しない駆動コイルと、それを挟み込むように対向して配置された永久磁石および対向ヨークにより構成される磁気回路とから構成されている。
【００６７】
アーム６５は、固定軸６７の上下２カ所に設けられた図示しないボールベアリングによって保持され、ボイスコイルモータ６６によって回転揺動駆動される。すなわち、磁気ディスク６１上におけるスライダー６３の位置は、ボイスコイルモータ６６によって制御される。なお、図３中、６８は蓋体を示している。
【実施例】
【００６８】
以下、実施例を示し、本発明をより具体的に説明する。
【００６９】
実施例１
２．５インチハードディスク形状の非磁性ガラス基板（コニカミノルタオプト社製ＭＥＬ５）を、Ｃａｎｏｎ  ＡＮＥＬＶＡ社製ｃ−３０１０型スパッタリング装置の真空チャンバー内に導入した。
【００７０】
スパッタリング装置の真空チャンバー内を１×１０−５Ｐａ以下に排気した後、基板上に、軟磁性下地層としてＣｏ−Ｚｒ−Ｎｂ（５０ｎｍ）を、非磁性シード層としてＡｌ−４４原子％Ｓｉ（５ｎｍ）／Ｐｄ積層膜を、非磁性下地層としてＲｕ（２０ｎｍ）を、グラニュラ膜型記録層として（Ｃｏ−Ｃｒ−Ｐｔ）−ＳｉＯ２（１４ｎｍ）を、連続膜型記録層としてＣｏ−Ｃｒ−Ｐｔ  （６ｎｍ）を、保護層としてＣ（５ｎｍ）を順次成膜した。成膜後、保護層表面にディップ法によりパーフルオロポリエーテル（ＰＦＰＥ）潤滑剤を１３Åの厚さに塗布し、各々垂直磁気記録媒体を得た。以下、原子％は、必要に応じてａｔ％と表すものとする。
【００７１】
各層はＤＣスパッタリング法を用いて成膜した。各ターゲット径は１６４ｍｍ、Ｔ−Ｓ距離は５０ｍｍ、投入電力５００Ｗ、室温成膜の条件で成膜した。
【００７２】
軟磁性下地層にはＣｏ９０Ｚｒ５Ｎｂ５ターゲットを用いてＡｒ圧力０．５Ｐａ、
非磁性シード層として、Ａｌ−４４ａｔ％Ｓｉターゲット及びＰｄターゲットを用いて、Ａｒ圧力０．５Ｐａで成膜した。アルミニウム珪素／Ｐｄ膜厚は２ないし８ｎｍの範囲で変化させた（実施例１−１乃至１−４，比較例６，７）。
【００７３】
非磁性下地層としてＲｕターゲットを用いて６Ｐａで、成膜した。
【００７４】
グラニュラ膜型記録層は磁性粒径磁性層と粒径変調磁性層の二層構造として、それぞれ（Ｃｏ６８−Ｃｒ１６−Ｐｔ１６）−１０モルａｔ％ＳｉＯ２を１２ｎｍを５Ｐａと、（Ｃｏ６８−Ｃｒ１６−Ｐｔ１６）−５．５モルａｔ％ＳｉＯ２を２ｎｍを２Ｐａ、連続膜型記録層として（Ｃｏ７１−Ｃｒ１９−Ｐｔ１０）膜を６ｎｍを０．５Ｐａ、保護層としてＣを５ｎｍを０．５Ｐａの条件で、成膜した。
【００７５】
（比較例１）
比較例として、従来の垂直磁気記録媒体を、以下の要領で作製した。
【００７６】
非磁性シード層をＰｄ  ６ｎｍとし、粒径変調磁性層を設けないこと以外は、実施例１と同様の要領で作製した。
【００７７】
（比較例２）
比較例として、粒径変調磁性層を除いた磁気記録媒体を、以下の要領で作製した。
【００７８】
非磁性シード層をＡｌ−４４ａｔ％Ｓｉ（５ｎｍ）／Ｐｄ（４ｎｍ）とし、粒径変調磁性層を設けないこと以外は、実施例１と同様の要領で作製した。
【００７９】
（比較例３）
比較例として、非磁性下地層粒径は従来の垂直磁気記録媒体と同様で、グラニュラ膜型記録層粒径のみを微細化させた磁気記録媒体を、以下の要領で作製した。
【００８０】
非磁性シード層をＰｄ  ６ｎｍとし、微細粒径磁性層の成膜の際のスパッタリングガスとしてＡｒ−１０ｖｏｌ．％Ｏ２混合ガスを用いた以外は、実施例１と同様の要領で作製した。
【００８１】
（比較例４）
比較例として、グラニュラ膜型記録層を除いた磁気記録媒体を、以下の要領で作製した。
【００８２】
非磁性シード層をＡｌ−４４ａｔ％Ｓｉ（５ｎｍ）／Ｐｄ（４ｎｍ）とし、グラニュラ膜型記録層を設けないこと以外は、実施例１と同様の要領で作製した。
【００８３】
（比較例５）
比較例として、微細粒径磁性層と、粒径変調磁性層の積層順を入れ替えた磁気記録媒体を、以下の要領で作製した。
【００８４】
非磁性シード層をＡｌ−４４ａｔ％Ｓｉ（５ｎｍ）／Ｐｄ（４ｎｍ）とし、微細粒径磁性層と、粒径変調磁性層の積層順を入れ替えた以外は、実施例１と同様の要領で作製した。
【００８５】
各垂直磁気記録媒体について、スピンスタンドを用いてＲ／Ｗ特性を評価した。磁気ヘッドとして、記録トラック幅０．３μｍの単磁極ヘッドと、再生トラック幅０．２μｍのＭＲヘッドを組み合わせたものを用いた。
【００８６】
測定条件は、半径位置２０ｍｍと一定の位置で、ディスクを４２００ｒｐｍで回転させて行った。
【００８７】
媒体ＳＮＲとして微分回路を通した後の微分波形の信号対ノイズ比（ＳＮＲｍ）（但し、Ｓは線記録密度１１９ｋｆｃｉの出力、Ｎｍは７１６ｋｆｃｉでのｒｍｓ（ｒｏｏｔ  ｍｅａｎ  ｓｑｕａｒｅ）値）の値を評価した。
【００８８】
各垂直磁気記録媒体の各層の微細構造は、加速電圧４００ｋＶのＴＥＭを用いて評価した。
【００８９】
各垂直磁気記録媒体の各層の結晶粒及び粒界領域の組成は、ＴＥＭ−ＥＤＸ及びＸＰＳを用いて評価した。
【００９０】
各磁気記録媒体のＳＦＤは、極Ｋｅｒｒ効果測定装置を用いたΔＨｃ／Ｈｃ法にて評価した。
【００９１】
図４に、ΔＨｃとその評価法を説明するためのヒステリシスループを示す。
【００９２】
すなわち、最大印加磁界２０ｋＯｅ、磁界掃引速度１３３  Ｏｅ／ｓの条件で、ヒステリシスループ（太い実線）を得た後、ヒステリシスループ上の−Ｈｃの点から印加磁界を折り返して、Ｈｓまで至らせ、マイナーループ（太い点線）を得る。マイナーループ上におけるθｓ／２となる磁界とヒステリシスループの第二象限上における磁界との差を２ΔＨｃとし、Ｈｃで規格化してΔＨｃ／Ｈｃを得た。
【００９３】
各磁気記録媒体のΔＨｃ／Ｈｃの値を、下記表１に示す。
【００９４】
各ターゲット組成は、誘導結合プラズマ発光分光法（ＩＣＰ−ＡＥＳ）を用いて評価した。
【００９５】
各垂直磁気記録媒体について、Ｐｈｉｌｉｐｓ社製  Ｘ線回折装置Ｘ’ｐｅｒｔ−ＭＲＤを用いて、Ｃｕ−Ｋα線を加速電圧４５ｋＶ、フィラメント電流４０ｍＡの条件で発生させ、θ−２θ法及びロッキングカーブにより、結晶構造及び結晶面配向性を評価した。
【００９６】
各磁気記録媒体の微細粒径磁性層のｃ軸の配向分散Δθ５０を、下記表１に示す。
【００９７】
ＸＲＤ評価の結果、いずれの垂直磁気記録媒体のグラニュラ膜型記録層の磁性結晶粒子もｈｃｐ構造をとり、（０００１）面配向していることが分かった。
【００９８】
また、いずれの垂直磁気記録媒体の連続膜型記録層の磁性結晶粒子もｈｃｐ構造をとり、（０００１）面配向していることが分かった。
【００９９】
また、非磁性下地層のＲｕはいずれもｈｃｐ構造をとり、（０００１）配向していることが分かった。
【０１００】
平面ＴＥＭ観察の結果、いずれの垂直磁気記録媒体のグラニュラ膜型記録層も、磁性結晶粒の周りを粒界領域が取り囲むグラニュラ構造を取っていることが分かった。
【０１０１】
また、ＴＥＭ−ＥＤＸによる組成分析の結果、いずれの垂直磁気記録媒体のグラニュラ膜型記録層の磁性結晶粒子にもＣｏ，  Ｐｔ，  Ｃｒが含有されていることが分かった。
【０１０２】
また、いずれの垂直磁気記録媒体の連続膜型記録層も、明確な粒子・粒界構造が確認できず、連続膜構造をとっていることがわかった。また、ＴＥＭ−ＥＤＸによる組成分析の結果、いずれの垂直磁気記録媒体の連続膜型記録層にもＣｏ，  Ｐｔ，  Ｃｒが含有されていることが分かった。
【０１０３】
各メディアの、非磁性下地層の平均粒径ｄ（Ｒｕ）、微細粒径磁性層の平均粒径ｄ（ｇｒａ）と粒径変調磁性層の平均粒径ｄ（ｍｏｄ）を下記表１に示す。各層の平均粒径は、各層の膜厚中央部で評価した。
【０１０４】
実施例１と、比較例６及び７との比較により、非磁性下地層平均粒径が４ないし８ｎｍの範囲にあり、微細粒径磁性層の平均粒径が３ないし７ｎｍの範囲にあると、ΔＨｃ／Ｈｃ及びＳＮＲが顕著に向上し、良好な特性を示すことがわかった。また、非磁性下地層平均粒径が５ないし７ｎｍの範囲にあり、微細粒径磁性層の平均粒径が４ないし６ｎｍの範囲にあると、ΔＨｃ／Ｈｃ及びＳＮＲがさらに向上て、より好ましいことが分かった。
【０１０５】
また、比較例１により、実施例１の磁気記録媒体において非磁性下地層平均粒径が４ないし８ｎｍの範囲にあり、微細粒径磁性層の平均粒径が３ないし７ｎｍの範囲にあると、従来の磁気記録媒体に対して、ＳＮＲが顕著に向上することが分かった。一方、ΔＨｃ／Ｈｃには顕著な差が見られないことから、実施例１の磁気記録媒体のＳＮＲ向上の主な原因は、グラニュラ記録層の平均粒径の微細化しつつΔＨｃ／Ｈｃ増大を抑制できたことによるものと考えられる。
【０１０６】
また、比較例２と比較により、実施例１の磁気記録媒体においては、非磁性下地層平均粒径が４ないし８ｎｍの範囲にあり、微細粒径磁性層の平均粒径が３ないし７ｎｍの範囲にあると、微細粒径磁性層よりも平均粒径の大きい粒径変調記録層を設けることによって、ＳＮＲ及びΔＨｃ／Ｈｃが顕著に改善することが分かった。従って、実施例１の磁気記録媒体のＳＮＲ向上の主な原因は、平均粒径の大きい粒径変調記録層を設けたことによるΔＨｃ／Ｈｃ低減であると考えられる。
【０１０７】
比較例３との比較により、非磁性下地層結晶粒径が微細化しておらず、微細粒径磁性層の粒径のみが微細化した場合には、磁性粒径磁性層のｃ軸配向分散が増大し、ＳＮＲが劣化する傾向があることが分かった。従って、実施例１の磁気記録媒体のＳＮＲ向上の主な原因は、平均粒径の小さな非磁性下地層を用いて微細粒径磁性層の平均粒径を微細化したことによって、ｃ軸配向分散の増大を抑制できたことであると考えられる。
【０１０８】
比較例４との比較により、グラニュラ膜型記録層がないと、ＳＮＲが劣化する傾向があることが分かった。
【０１０９】
比較例５との比較により、粒径変調磁性層を下に、微細粒径磁性層を上に積層した場合には、ＳＦＤ及びＳＮＲが劣化する傾向があることが分かった。従って、実施例１の磁気記録媒体のＳＮＲ向上の主な原因は、平均粒径が小さい微細粒径磁性層を設けたことによるビットサイズの低減と、平均粒径の大きい粒径変調記録層を上側に設けたことによるΔＨｃ／Ｈｃ低減であると考えられる。
【０１１０】
以上の結果から、非磁性下地層平均粒径が４ないし８ｎｍの範囲にあり、微細粒径磁性層の平均粒径が３ないし７ｎｍの範囲にあると、微細粒径磁性層よりも平均粒径の大きい粒径変調記録層を設けることにより、グラニュラ膜型記録層のｃ軸配向分散を抑制し、ＳＦＤを抑制しつつビットサイズを低減でき、ＳＮＲが改善したものと考えられる。
【０１１１】
（実施例２）
実施例１の磁気記録媒体の、粒径変調磁性層の組成を変化させた媒体を、以下の要領で作製した。
【０１１２】
非磁性シード層をＡｌ−４４ａｔ％Ｓｉ／Ｐｄ（４ｎｍ）とし、粒径変調磁性層のＳｉＯ２組成を、５．５ないし９モル％の間で変化させた以外は、実施例１と同様の要領で作製した。
【０１１３】
粒径変調磁性層のＳｉＯ２組成は、ターゲット中のＳｉＯ２組成を変化させることで調節した。
【０１１４】
ＸＲＤ評価の結果、いずれの垂直磁気記録媒体のグラニュラ膜型記録層の磁性結晶粒子もｈｃｐ構造をとり、（０００１）面配向していることが分かった。
【０１１５】
また、いずれの垂直磁気記録媒体の連続膜型記録層の磁性結晶粒子もｈｃｐ構造をとり、（０００１）面配向していることが分かった。
【０１１６】
また、非磁性下地層のＲｕはいずれもｈｃｐ構造をとり、（０００１）配向していることが分かった。
【０１１７】
平面ＴＥＭ観察の結果、いずれの垂直磁気記録媒体のグラニュラ膜型記録層も、磁性結晶粒の周りを粒界領域が取り囲むグラニュラ構造を取っていることが分かった。
【０１１８】
また、ＴＥＭ−ＥＤＸによる組成分析の結果、いずれの垂直磁気記録媒体のグラニュラ膜型記録層の磁性結晶粒子にもＣｏ，  Ｐｔ，  Ｃｒが含有されていることが分かった。
【０１１９】
また、いずれの垂直磁気記録媒体の連続膜型記録層も、明確な粒子・粒界構造が確認できず、連続膜構造をとっていることがわかった。また、ＴＥＭ−ＥＤＸによる組成分析の結果、いずれの垂直磁気記録媒体の連続膜型記録層にもＣｏ，  Ｐｔ，  Ｃｒが含有されていることが分かった。
【０１２０】
また、いずれの媒体の非磁性シード層粒径も、４ないし８ｎｍの範囲にあることが分かった。
【０１２１】
また、いずれの媒体の微細粒径磁性層の平均粒径も、３ないし７ｎｍの範囲にあり、粒径変調磁性層粒径よりも小さいことがわかった。
【０１２２】
各磁気記録媒体の、各メディアの、非磁性下地層の平均粒径ｄ（Ｒｕ）、微細粒径磁性層の平均粒径ｄ（ｇｒａ）と粒径変調磁性層の平均粒径ｄ（ｍｏｄ）を表２に示す。各層の平均粒径は、各層の膜厚中央部で評価した。
【０１２３】
また、各磁気記録媒体の粒径変調層の組成分析結果を、表２に示す。
【０１２４】
また、各磁気記録媒体のΔＨｃ／Ｈｃ、ＳＮＲの値を表２に示す。
【０１２５】
粒径変調磁性層の平均粒径が、７ないし１０ｎｍの範囲にあればΔＨｃ／Ｈｃ及びＳＮＲが顕著に改善して好ましく、８ないし９ｎｍの範囲にあればさらに好ましいことが分かった。粒径変調磁性層の平均粒径が、７ないし１０ｎｍの範囲にあることによるＳＮＲ改善効果の主な原因は、ΔＨｃ／Ｈｃ改善によるものと考えられる。
【０１２６】
（実施例３）
微細粒径磁性層の粒充填率を変化させた磁気記録媒体を、以下の要領で作製した。
【０１２７】
微細粒径磁性層用ターゲットにＣｏＯを、０ないし１３ｍｏｌ．％の範囲で添加したものを用いて成膜を実施し、粒径変調磁性層の組成を（Ｃｏ６８−Ｃｒ１６−Ｐｔ１６）−７モルａｔ％ＳｉＯ２とした以外は、実施例２と同様の要領で作製した。
【０１２８】
ＸＲＤ評価の結果、いずれの垂直磁気記録媒体のグラニュラ膜型記録層の磁性結晶粒子もｈｃｐ構造をとり、（０００１）面配向していることが分かった。
【０１２９】
また、いずれの垂直磁気記録媒体の連続膜型記録層の磁性結晶粒子もｈｃｐ構造をとり、（０００１）面配向していることが分かった。
【０１３０】
また、非磁性下地層のＲｕはいずれもｈｃｐ構造をとり、（０００１）配向していることが分かった。
【０１３１】
平面ＴＥＭ観察の結果、いずれの垂直磁気記録媒体のグラニュラ膜型記録層も、磁性結晶粒の周りを粒界領域が取り囲むグラニュラ構造を取っていることが分かった。
【０１３２】
また、ＴＥＭ−ＥＤＸによる組成分析の結果、いずれの垂直磁気記録媒体のグラニュラ膜型記録層の磁性結晶粒子にもＣｏ，  Ｐｔ，  Ｃｒが含有されていることが分かった。
【０１３３】
また、いずれの垂直磁気記録媒体の連続膜型記録層も、明確な粒子・粒界構造が確認できず、連続膜構造をとっていることがわかった。また、ＴＥＭ−ＥＤＸによる組成分析の結果、いずれの垂直磁気記録媒体の連続膜型記録層にもＣｏ，  Ｐｔ，  Ｃｒが含有されていることが分かった。
【０１３４】
また、いずれの媒体の非磁性シード層粒径も、４ないし８ｎｍの範囲にあることが分かった。
【０１３５】
また、いずれの媒体の微細粒径磁性層の平均粒径も、３ないし７ｎｍの範囲にあり、粒径変調磁性層粒径よりも小さいことがわかった。
【０１３６】
各磁気記録媒体の、非磁性下地層の平均粒径ｄ（Ｒｕ）、微細粒径磁性層の平均粒径ｄ（ｇｒａ）と粒径変調磁性層の平均粒径ｄ（ｍｏｄ）  微細粒径磁性層の粒充填率（Ｐ（ｇｒａ））および、粒径変調磁性層の粒充填率（Ｐ（ｍｏｄ））、を表３−１，３−２に示す。各層の平均粒径及び粒充填率は、各層の膜厚中央部で評価した。
【０１３７】
また、各磁気記録媒体の微細粒径磁性層及び微細粒径磁性層用ターゲットの組成分析結果を、表３−１，表３−２に示す。
【０１３８】
また、各磁気記録媒体のΔＨｃ／Ｈｃ、ＳＮＲの値を表３−１，表３−２に示す。
【０１３９】
微細粒径磁性層の粒充填率が５０ないし７０％の範囲にあると、実施例１の磁気記録媒体と比較してＳＮＲが改善し好ましく、６０ないし６５％の範囲にあるとさらに好ましいことが分かった。一方、ΔＨｃ／Ｈｃには顕著な改善は見られなかった。従って、微細粒径磁性層の粒充填率が５０ないし７０％の範囲にあることによるＳＮＲ改善効果は、主に微細粒径磁性層中の交換相互作用の低減によるものと考えられる。
【０１４０】
また、微細粒径磁性層用ターゲットへのＣｏＯ添加量が０．５ないし１２モル％の範囲であれば、微細粒径磁性層の粒充填率を適度に低減することができ、ＳＮＲが改善して好ましく、６ないし１０モル％の範囲であればさらに好ましいことが分かった。
【０１４１】
また、ターゲットにＣｏＯを添加しても、膜中では必ずしもＣｏＯが形成されておらず、代わりにＣｒが酸化される傾向にあることが分かった。
【０１４２】
（実施例４）
粒径変調磁性層の粒充填率を変化させた磁気記録媒体を、以下の要領で作製した。
【０１４３】
微細粒径磁性層用ターゲットへのＣｏＯ添加量を６ｍｏｌ．％固定とし、粒径変調磁性層用テーゲットへのＣｒ２Ｏ３添加量を０ないし７ｍｏｌ．％の範囲で変化させた以外は、実施例３と同様の要領で作製した。
【０１４４】
ＸＲＤ評価の結果、いずれの垂直磁気記録媒体のグラニュラ膜型記録層の磁性結晶粒子もｈｃｐ構造をとり、（０００１）面配向していることが分かった。
【０１４５】
また、いずれの垂直磁気記録媒体の連続膜型記録層の磁性結晶粒子もｈｃｐ構造をとり、（０００１）面配向していることが分かった。
【０１４６】
また、非磁性下地層のＲｕはいずれもｈｃｐ構造をとり、（０００１）配向していることが分かった。
【０１４７】
平面ＴＥＭ観察の結果、いずれの垂直磁気記録媒体のグラニュラ膜型記録層も、磁性結晶粒の周りを粒界領域が取り囲むグラニュラ構造を取っていることが分かった。
【０１４８】
また、ＴＥＭ−ＥＤＸによる組成分析の結果、いずれの垂直磁気記録媒体のグラニュラ膜型記録層の磁性結晶粒子にもＣｏ，  Ｐｔ，  Ｃｒが含有されていることが分かった。
【０１４９】
また、いずれの垂直磁気記録媒体の連続膜型記録層も、明確な粒子・粒界構造が確認できず、連続膜構造をとっていることがわかった。また、ＴＥＭ−ＥＤＸによる組成分析の結果、いずれの垂直磁気記録媒体の連続膜型記録層にもＣｏ，  Ｐｔ，  Ｃｒが含有されていることが分かった。
【０１５０】
また、いずれの媒体の非磁性シード層粒径も、４ないし８ｎｍの範囲にあることが分かった。
【０１５１】
また、いずれの媒体の微細粒径磁性層の平均粒径も、３ないし７ｎｍの範囲にあり、粒径変調磁性層粒径よりも小さいことがわかった。
【０１５２】
各磁気記録媒体の、微細粒径磁性層中のＣｒ２Ｏ３組成、粒径変調磁性層中のＣｒ２Ｏ３組成、微細粒径磁性層の粒充填率（Ｐ（ｇｒａ））および、粒径変調磁性層の粒充填率（Ｐ（ｍｏｄ））、ΔＨｃ／Ｈｃ、ＳＮＲの値を表４−１，４−２に示す。
【０１５３】
各磁気記録媒体の、非磁性下地層の平均粒径ｄ（Ｒｕ）、微細粒径磁性層の平均粒径ｄ（ｇｒａ）と粒径変調磁性層の平均粒径ｄ（ｍｏｄ）  微細粒径磁性層の粒充填率（Ｐ（ｇｒａ））および、粒径変調磁性層の粒充填率（Ｐ（ｍｏｄ））、を表４−１，４−２に示す。各層の平均粒径及び粒充填率は、各層の膜厚中央部で評価した。
【０１５４】
また、各磁気記録媒体の、微細粒径磁性層中のＣｒ２Ｏ３組成、粒径変調磁性層中のＣｒ２Ｏ３組成、粒径変調磁性層用ターゲットの組成分析結果を、表４−１，４−２に示す。
【０１５５】
また、各磁気記録媒体のΔＨｃ／Ｈｃ、ＳＮＲの値を表４−１，４−２に示す。
【０１５６】
粒径変調磁性層の粒充填率が７０ないし９０％の範囲にあり、かつ微細粒径磁性層の粒充填率よりも大きいと、ＳＮＲが顕著に改善好ましく、８０ないし８５％の範囲にあると更に好ましいことが分かった。
【０１５７】
また、粒径変調磁性層中のＣｒ２Ｏ３組成が微細粒径磁性層中のＣｒ２Ｏ３組成よりも少ないと、ＳＮＲが顕著に向上し好ましいことが分かった。
【０１５８】
また、ターゲットに添加したＣｒ２Ｏ３組成と膜中のＣｒ２Ｏ３組成は必ずしも一致せず、膜中Ｃｒ２Ｏ３組成の方が低い傾向にあることが分かった。
【０１５９】
（実施例５）
微細粒径磁性層を、磁性結晶粒中のＣｒ組成の異なる二層構造に変更した磁気記録媒体を、以下の要領で作製した。
【０１６０】
粒径変調磁性層用ターゲットへのＣｒ２Ｏ３添加量を３ｍｏｌ％固定とし、微細粒径磁性層を二層に分けて、それぞれのＣｒ添加量を変化させた以外は、実施例４と同様の要領で作製した。、微細粒径磁性層の上下の層の膜厚は、下層が４ｎｍ、上層が８ｎｍとした。
【０１６１】
ＸＲＤ評価の結果、いずれの垂直磁気記録媒体のグラニュラ膜型記録層の磁性結晶粒子もｈｃｐ構造をとり、（０００１）面配向していることが分かった。
【０１６２】
また、いずれの垂直磁気記録媒体の連続膜型記録層の磁性結晶粒子もｈｃｐ構造をとり、（０００１）面配向していることが分かった。
【０１６３】
また、非磁性下地層のＲｕはいずれもｈｃｐ構造をとり、（０００１）配向していることが分かった。
【０１６４】
平面ＴＥＭ観察の結果、いずれの垂直磁気記録媒体のグラニュラ膜型記録層も、磁性結晶粒の周りを粒界領域が取り囲むグラニュラ構造を取っていることが分かった。
【０１６５】
また、ＴＥＭ−ＥＤＸによる組成分析の結果、いずれの垂直磁気記録媒体のグラニュラ膜型記録層の磁性結晶粒子にもＣｏ，  Ｐｔ，  Ｃｒが含有されていることが分かった。
【０１６６】
また、いずれの垂直磁気記録媒体の連続膜型記録層も、明確な粒子・粒界構造が確認できず、連続膜構造をとっていることがわかった。また、ＴＥＭ−ＥＤＸによる組成分析の結果、いずれの垂直磁気記録媒体の連続膜型記録層にもＣｏ，  Ｐｔ，  Ｃｒが含有されていることが分かった。
【０１６７】
また、いずれの媒体の非磁性シード層粒径も、４ないし８ｎｍの範囲にあることが分かった。
【０１６８】
また、いずれの媒体の微細粒径磁性層の平均粒径も、３ないし７ｎｍの範囲にあり、粒径変調磁性層粒径よりも小さいことがわかった。
【０１６９】
各磁気記録媒体の、微細粒径磁性層（下層）中のＣｒ組成、微細粒径磁性層（上層）中のＣｒ組成、ΔＨｃ／Ｈｃ、ＳＮＲの値を表５−１，５−２に示す。
【０１７０】
各磁気記録媒体の、非磁性下地層の平均粒径ｄ（Ｒｕ）、微細粒径磁性層（下層）の平均粒径ｄ（ｇｒａ下）、微細粒径磁性層（上層）の平均粒径ｄ（ｇｒａ上）と粒径変調磁性層の平均粒径ｄ（ｍｏｄ）  、微細粒径磁性層（下層）の粒充填率（Ｐ（ｇｒａ下））  微細粒径磁性層（上層）の粒充填率（Ｐ（ｇｒａ上））および、粒径変調磁性層の粒充填率（Ｐ（ｍｏｄ））、を表５−１，５−２に示す。各層の平均粒径及び粒充填率は、各層の膜厚中央部で評価した。
【０１７１】
また、各磁気記録媒体の微細粒径磁性層（上層）及び微細粒径磁性層（下層）の結晶粒中のＣｒ組成分析結果を、表５−１，５−２に示す。
【０１７２】
また、各磁気記録媒体のΔＨｃ／Ｈｃ、ＳＮＲの値を表５−１，５−２に示す。
【０１７３】
実施例４と比較すると、微細粒径磁性層を二層構造とし、微細粒径磁性層（下層）中のＣｒ組成を微細粒径磁性層（上層）中のＣｒ組成よりも低くすると、ＳＮＲ顕著に改善し好ましいことが分かった。
【０１７４】
また、微細粒径磁性層（下層）のＣｒ組成が０ないし１２原子％の範囲にあればＳＮＲが改善して好ましく、８ないし１０原子％の範囲にあればさらに好ましいことが分かった。
【０１７５】
また、微細粒径磁性層（上層）のＣｒ組成が１２ないし１８原子％の範囲にあればＳＮＲが改善して好ましく、１４ないし１７原子％の範囲にあればさらに好ましいことが分かった。
【０１７６】
（実施例６）
非磁性シード層を変化させた磁気記録媒体を、以下の要領で作製した。
【０１７７】
微細粒径磁性層（下層）のＣｒ組成を１０ａｔ．％、微細粒径磁性層（上層）のＣｒ組成を１６ａｔ．％固定とし、非磁性シード層を、Ｓｉ（５ｎｍ）／Ｐｄ（４ｎｍ），  Ｒｕ−３０ａｔ％Ｓｉ（５ｎｍ）／Ｐｄ（４ｎｍ），  Ｐｄ−６７ａｔ％Ｓｉ（５ｎｍ）／Ｐｄ（４ｎｍ），  Ｓｉ（５ｎｍ）／Ｐｔ（４ｎｍ），  Ａｌ−４４ａｔ％Ｓｉ（５ｎｍ）／Ｐｔ（４ｎｍ），  Ｒｕ−３０ａｔ％Ｓｉ（５ｎｍ）／Ｐｔ（４ｎｍ），  またはＰｄ−６７ａｔ％Ｓｉ（５ｎｍ）／Ｐｔ（４ｎｍ）に変えた以外は、実施例５と同様の要領で作製した。
【０１７８】
ＸＲＤ評価の結果、いずれの垂直磁気記録媒体のグラニュラ膜型記録層の磁性結晶粒子もｈｃｐ構造をとり、（０００１）面配向していることが分かった。
【０１７９】
また、いずれの垂直磁気記録媒体の連続膜型記録層の磁性結晶粒子もｈｃｐ構造をとり、（０００１）面配向していることが分かった。
【０１８０】
また、非磁性下地層のＲｕはいずれもｈｃｐ構造をとり、（０００１）配向していることが分かった。
【０１８１】
平面ＴＥＭ観察の結果、いずれの垂直磁気記録媒体のグラニュラ膜型記録層も、磁性結晶粒の周りを粒界領域が取り囲むグラニュラ構造を取っていることが分かった。
【０１８２】
また、ＴＥＭ−ＥＤＸによる組成分析の結果、いずれの垂直磁気記録媒体のグラニュラ膜型記録層の磁性結晶粒子にもＣｏ，  Ｐｔ，  Ｃｒが含有されていることが分かった。
【０１８３】
また、いずれの垂直磁気記録媒体の連続膜型記録層も、明確な粒子・粒界構造が確認できず、連続膜構造をとっていることがわかった。また、ＴＥＭ−ＥＤＸによる組成分析の結果、いずれの垂直磁気記録媒体の連続膜型記録層にもＣｏ，  Ｐｔ，  Ｃｒが含有されていることが分かった。
【０１８４】
また、いずれの媒体の非磁性シード層粒径も、４ないし８ｎｍの範囲にあることが分かった。
【０１８５】
また、いずれの媒体の微細粒径磁性層の平均粒径も、３ないし７ｎｍの範囲にあり、粒径変調磁性層粒径よりも小さいことがわかった。
【０１８６】
スピンスタンドによるＳＮＲ評価の結果、いずれの媒体も、実施例５と同様に良好なＳＮＲを示すことがわかった。
【表１】
2011210333.tif 000003
【０１８７】
【表２】
2011210333.tif 000004
【０１８８】
【表３】
2011210333.tif 000005
【０１８９】
【表４】
2011210333.tif 000006
【０１９０】
【表５】
2011210333.tif 000007
【０１９１】
【表６】
2011210333.tif 000008
【０１９２】
【表７】
2011210333.tif 000009
【０１９３】
【表８】
2011210333.tif 000010
【符号の説明】
【０１９４】
１…基板、２…軟磁性下地層、４…非磁性下地層、５…グラニュラ膜型記録層、５−１…微細粒径磁性層、５−２…粒径変調磁性層、６…連続膜型記録層、７…保護層
【図１】
2011210333.tif 000011
【図２】
2011210333.tif 000012
【図３】
2011210333.tif 000013
【図４】
2011210333.tif 000014